(57)【特許請求の範囲】
【請求項１】
抗菌剤が混練りされたポリエステル樹脂組成物を溶融紡糸して得られる、２〜５０ｄＴの単糸のマルチフィラメントを撚り合わせたパイル糸が、基布にタフトされたマット主体からなるもので、
前記抗菌剤は、
銀系無機抗菌剤と亜鉛系無機抗菌剤の混合物から構成され、
前記ポリエステル樹脂組成物は、
再生ポリエステル樹脂と紡糸用ポリエステル樹脂からなること
を特徴とする抗菌性マット。
【請求項２】
前記抗菌剤の含有量は、
前記ポリエステル樹脂組成物に対し、０．５〜２．０質量％であること
を特徴とする請求項１に記載の抗菌性マット。
【請求項３】
前記マット主体は、
裏面に銀系無機抗菌剤又は亜鉛系無機抗菌剤を０．５〜５．０質量％含有したＮＢＲゴム、ＮＲ／ＳＢＲ発泡体、又はＥＶＡ樹脂のバッキング層を有していること
を特徴とする請求項１又は２に記載の抗菌性マット。
【請求項４】
前記抗菌性マットは、
抗菌性ダストコントロールマットであること
を特徴とする請求項１〜３のいずれかに記載の抗菌性マット。
【請求項５】
銀系無機抗菌剤と亜鉛系無機抗菌剤との混合物と、紡糸用ポリエステル樹脂を混練りして得られるマスターバッチと、再生ポリエステル樹脂および紡糸用ポリエステル樹脂とを混練してポリエステル樹脂組成物を生成し、
得られたポリエステル樹脂組成物を溶融紡糸して、２〜５０ｄＴの単糸のマルチフィラメントを調製し、
前記マルチフィラメントを撚り合わせてパイル糸とし、基布にタフトすること
を特徴とする抗菌性マットの製造方法。
【請求項６】
前記銀系無機抗菌剤と亜鉛系無機抗菌剤との混合物は、
銀系無機抗菌剤の割合が３０質量％以上であること
を特徴とする請求項５に記載の抗菌性マットの製造方法。
【請求項７】
前記銀系無機抗菌剤と亜鉛系無機抗菌剤との混合物混合物は、
前記ポリエステル樹脂組成物中に対する混合割合が、２０質量％以下であること
を特徴とする請求項５又は６に記載の抗菌性マットの製造方法。
【請求項８】
前記ポリエステル樹脂組成物は、
再生ポリエステル樹脂が５０質量％以上、紡糸用ポリエステル樹脂が５０質量％以下の割合で混練されていること
を特徴とする請求項５〜７のいずれかに記載の抗菌性マットの製造方法。
【発明の詳細な説明】
【技術分野】
【０００１】
この発明は、抗菌性マットと、その製造方法に関するものである。
より詳しくは、優れた抗菌性を示し、その抗菌性を長時間持続することができる抗菌性マット、特に抗菌性ダストコントロールマットと、この抗菌性ダストコントロールマットに関するもので、マット製造技術に属するものである。
【背景技術】
【０００２】
種々の用途を有するマットの一つに、靴底等に付着した屋外のダスト類を屋内に侵入することを防止するために用いられるものとして、ダストコントロールマットと称されるものがある。
このダストコントロールマットは、レンタルなども含め広く使用されているもので、通常、基布にパイルがタフトされた原反の裏側に、ゴムシートを固着させた一体化型のものとしたものが多く使用され、前記パイルを構成する繊維には、ナイロンが多く使用されている。
【０００３】
このようなダストコントロールマットを含め、従来、各種マットに抗菌性を持たせるために、種々の抗菌剤がマットを構成する素材に用いられている。
例えば、特開２００１−１４９２９９公報（特許文献１）には、紡糸用ナイロンを用いたマットに抗菌性を持たせるために、銀系無機抗菌剤を使用すること、また、抗菌剤は、マスターバッチ方式で利用することが開示されている。
【０００４】
一方、各種マットの原料としても用いられるポリエステル繊維に抗菌性を付与することも種々提案されている。
例えば、特開２００４−３６００９１号公報（特許文献２）には、抗菌剤金属成分が、銀あるいは銀と亜鉛、銅、バリウム、マグネシュウム、ニッケルより選ばれる、少なくとも一種の金属成分である無機系抗菌剤を使用することが開示されている。
【０００５】
他方、近年、エコロジカルの観点から、製品のリサイクルが強く求められている。
例えば、特開２００２−１６５７４９号公報（特許文献３）には、ポリエステルボトルから再生された再生ポリエステル樹脂からなるパイルに、特定の温度をかけると発現する特有の縮みを利用した、低パイルと高パイルとでデザイン化したレンタルマットが示されている。
【０００６】
さらに、特開２００３−１００９６公報（特許文献４）には、再生ポリエステルから調製されたループパイルとカットパイルを、オレフィン系熱可塑性エラストマーに熔着させてなるダストコントロールマットが示されている。
このように、各種マットの製造に、ポリエステルボトルなどのポリエステル成形品をリサイクルして製造された、再生ポリエステル樹脂によるフィラメント（繊維）を用いることが開示されている。
【０００７】
これら再生ポリエステル樹脂からなる繊維を使用したダストコントロールマットは、ナイロン繊維を使用ダストコントロールマットに比べ、繰り返し洗浄後のパイルの縮みや劣化、すなわち、マットの外観の変化がほとんどなく、長期間の使用に適しているという特性を有している。
【０００８】
発明者は、これら再生ポリエステル樹脂を使用したマット、特に、ダストコントロールマットに抗菌性を持たせるために開発を行い、前記したような銀系無機抗菌剤を用いることを検討した。
しかしながら、前記した再生ポリエステル樹脂からなる長繊維に抗菌剤を練込んで紡糸した場合、樹脂表面に抗菌剤が均一に現れず、マット作成中にその抗菌力が低下したり、繰り返し洗浄を行うことにより、さらに抗菌力が低下し、銀系無機抗菌剤が本来持つ、優れた抗菌効果を十分に発揮する製品を得ることができなかった。
【特許文献１】特開２００１−１４９２９９号公報（特許請求の範囲）
【特許文献２】特開２００４−３６００９１号公報（特許請求の範囲）
【特許文献３】特開２００２−１６５７４９号公報（特許請求の範囲）
【特許文献４】特開２００３−０１００９６号公報（特許請求の範囲）
【発明の開示】
【発明が解決しようとする課題】
【０００９】
前記のような状況下において、発明者等は、マット作成中に抗菌力が低下せず、無機系抗菌剤が本来持つ、優れた抗菌性を十分に発揮でき、繰り返し洗浄を行っても、その抗菌力が低下しない抗菌性マット、特に抗菌性ダストコントロールマットを、再生ポリエステル樹脂を紡糸してなる繊維を用いて提供することを目的として開発を行った。
【００１０】
さらに、発明者らは、前記マットの作成中に起こる抗菌力の低下は、前記繊維の表面に無機系抗菌剤が均一に現れていないことが主な原因と考え、前記繊維表面に多くの無機系抗菌剤が均一に現れることにつき、鋭意研究を行った。
その結果、銀系無機抗菌剤と亜鉛系無機抗菌剤を混合した無機系抗菌剤混合物を使用することによって、さらには、リサイクルして製造された再生ポリエステル樹脂を用いることにより、優れた効果が奏されるマットが得られ、前記目的を達成することができることを見出し、この発明を完成させた。
【課題を解決するための手段】
【００１１】
すなわち、この発明の請求項１に記載の発明は、
抗菌剤が混練りされたポリエステル樹脂組成物を溶融紡糸して得られる、２〜５０ｄＴの単糸のマルチフィラメントを撚り合わせたパイル糸が、基布にタフトされたマット主体からなるもので、
前記抗菌剤は、
銀系無機抗菌剤と亜鉛系無機抗菌剤の混合物から構成され、
前記ポリエステル樹脂組成物は、
再生ポリエステル樹脂と紡糸用ポリエステル樹脂からなること
を特徴とする抗菌性マットである。
【００１２】
この発明の請求項２に記載の発明は、
請求項１に記載の抗菌性マットにおいて、
前記抗菌剤の含有量は、
前記ポリエステル樹脂組成物に対し、０．５〜２．０質量％であること
を特徴とするものである。
【００１３】
この発明の請求項３に記載の発明は、
請求項１又は２に記載の抗菌性マットにおいて、
前記マット主体は、
裏面に銀系無機抗菌剤又は亜鉛系無機抗菌剤を０．５〜５．０質量％含有したＮＢＲゴム、ＮＲ／ＳＢＲ発泡体、又はＥＶＡ樹脂のバッキング層を有していること
を特徴とするものである。
【００１４】
この発明の請求項４に記載の発明は、
請求項１〜３のいずれかに記載の抗菌性マットにおいて、
前記抗菌性マットは、
抗菌性ダストコントロールマットであること
を特徴とするものである。
【００１５】
さらに、この発明の請求項５に記載の発明は、
銀系無機抗菌剤と亜鉛系無機抗菌剤との混合物と、紡糸用ポリエステル樹脂を混練りして得られるマスターバッチと、再生ポリエステル樹脂および紡糸用ポリエステル樹脂とを混練してポリエステル樹脂組成物を生成し、
得られたポリエステル樹脂組成物を溶融紡糸して、２〜５０ｄＴの単糸のマルチフィラメントを調製し、
前記マルチフィラメントを撚り合わせてパイル糸とし、基布にタフトすること
を特徴とする抗菌性マットの製造方法である。
【００１６】
この発明の請求項６に記載の発明は、
請求項５に記載の抗菌性マットの製造方法において、
前記銀系無機抗菌剤と亜鉛系無機抗菌剤との混合物は、
銀系無機抗菌剤の割合が３０質量％以上であること
を特徴とするものである。
【００１７】
この発明の請求項７に記載の発明は、
請求項５又は６に記載の抗菌性マットの製造方法において、
前記銀系無機抗菌剤と亜鉛系無機抗菌剤との混合物混合物は、
前記ポリエステル樹脂組成物中に対する混合割合が、２０質量％以下であること
を特徴とするものである。
【００１８】
この発明の請求項８に記載の発明は、
請求項５〜７のいずれかに記載の抗菌性マットの製造方法において、
前記ポリエステル樹脂組成物は、
再生ポリエステル樹脂が５０質量％以上、紡糸用ポリエステル樹脂が５０質量％以下の割合で混練されていること
を特徴とするものである。
【発明の効果】
【００１９】
この発明にかかる抗菌性マットは、銀系無機抗菌剤と亜鉛系無機抗菌剤の混合物が混練りされたポリエステル樹脂組成物を溶融紡糸して得られるマット主体において、前記ポリエステル樹脂組成物を再生ポリエステル樹脂と紡糸用ポリエステル樹脂とで生成することによって、洗濯を重ねても抗菌効果を十分に発揮し、かつその抗菌効果の持続性が失われることがないので、ダストコントロールマットとして用いるのに好適なものである。
【００２０】
一方、この抗菌性マットの製造方法によれば、前記ポリエステル樹脂組成物として、ポリエステルボトル、いわゆるペットボトルなどの再生ポリエステル樹脂を有効に行うことを可能にするものである。
【発明を実施するための最良の形態】
【００２１】
この発明の抗菌性マットは、抗菌剤として銀系無機抗菌剤と亜鉛系無機抗菌剤が添加され、樹脂が再生ポリエステル樹脂と紡糸用ポリエステル樹脂からなるポリエステル樹脂組成物を紡糸して得られた、２〜５０ｄＴの単糸のマルチフィラメントを撚り合わせたパイル糸を、基布にタフトしてなるマット主体からなるものである。
フィラメントを形成するために、紡糸用ポリエステルのみを使用するのでなく、再生ポリエステル樹脂を混練して使用するものである。
【００２２】
前記紡糸用ポリエステルとしては、ポリエステル繊維の原料として広く用いられているもの、あるいは、特開２００１−９８４２２号公報に記載のような改良品などが、幅広く用いられる。
【００２３】
前記ポリエステル樹脂組成物に添加される、抗菌剤としての銀系無機抗菌剤と亜鉛系無機抗菌剤も市販されているものも含め、繊維用に使用することが可能なものであれば特に限定はない。
前記銀系無機抗菌剤としては、例えば、銀を担持したアルミナ、シリカゲル、ゼオライト、リン酸カルシウム、リン酸ジルコニウム、チタン酸カリウム、ハイドロタルサイト、ガラスなどが例示できる。
【００２４】
前記亜鉛系抗菌剤としては、亜鉛を高濃度で含有するアルミナ、シリカゲル、ゼオライト、リン酸カルシウム、リン酸ジルコニウム、チタン酸カリウム、ハイドロタルサイト、ガラスおよび酸化亜鉛などが例示できる。
前記亜鉛含有ガラスは、抗菌性能の耐久性が発現し易いことから、この発明にとり好ましい抗菌剤である。
【００２５】
この抗菌剤の添加されたポリエステル樹脂組成物は、溶融紡糸によりマルチフィラメントとされ、マルチフィラメントが撚り合わされて形成されたパイル糸を、基布にタフトしてマット主体とするものである。
その際のフィラメントの太さは、マット用としての太さは、２〜５０ｄＴ、好ましくは２〜１０ｄＴの単糸のフィラメントである。
【００２６】
溶融紡糸されるポリエステル樹脂組成物は、マスターバッチ方式により調製するのが、目的とする抗菌性付与のために好ましい。
マスターバッチ方式としては、銀系無機抗菌剤と亜鉛系無機抗菌剤の混合物と、紡糸用ポリエステル樹脂を混練りして得られる樹脂組成物、すなわち、マスターバッチに、再生ポリエステル樹脂と紡糸用ポリエステル樹脂とを混練してポリエステル樹脂組成物とするものである。
【００２７】
マスターバッチにおける銀系無機抗菌剤と亜鉛系無機抗菌剤の混合物としては、銀系抗菌剤含有量が２０質量％以上含有しているものが好ましく、より好ましくは３０〜５０質量％の銀系無機抗菌剤を含有している混合物である。
【００２８】
マスターバッチにおける抗菌剤とポリエステル樹脂組成物の割合は、抗菌剤が２０質量％以下であるのが好ましい。
より好ましくは、５〜２０質量％の抗菌剤とポリエステル樹脂組成物８０〜９５質量％を混練することにより、マスターバッチとするのが好ましい。
【００２９】
マスターバッチ方式における、抗菌剤とポリエステル樹脂組成物の混練は、両者が均一に混練することができれば、公知のいずれの混練機を使用してもよく、ポリエステル樹脂を溶融して行う溶融混練法も採用できる。
なお、前記抗菌剤とポリエステル樹脂組成物の混練に先立って、銀系無機抗菌剤と亜鉛系無機抗菌剤の混合物の存在下又は不存在下でポリエステル樹脂を粉砕するのは、有効な手段である。
ポリエステル樹脂組成物と無機抗菌剤を混練する際に、顔料その他の通常添加される物質を共存させてもよい。
【００３０】
この発明の抗菌性マットは、前記のようにして調整されたマスターバッチと、再生ポリエステル樹脂を５０質量％以上、好ましくは５０〜９０質量％含有した紡糸用ポリエスル樹脂とを混練することにより製造することができる。
前記再生ポリエステル樹脂としては、先に述べたように、使用済みポリエステルボトル等のポリエステル成形品からリサイクルされた、ポリエステル樹脂のフレークを使用することができる。
前記紡糸用ポリエステル樹脂は任意のものが使用できるが、マスターバッチを調整する際に使用されるポリエステル樹脂と同種のものを用いることが好ましい。
【００３１】
この発明におけるポリエステル樹脂組成物は、前記マスターバッチと前記再生ポリエステル樹脂を５０％質量以上、好ましくは５０〜９０質量％含有した紡糸用ポリエステル樹脂とを共に混練したものである。
【００３２】
前記マスターバッチと前記再生ポリエステル樹脂と紡糸用ポリエステル樹脂とは、ポリエステル樹脂組成物中の含有量が０．５〜２．０質量％、好ましくは０．５〜１．５質量％の範囲となるような割合に、無機抗菌剤を含有させる状態で使用される。
前記マスターバッチと、再生ポリエステル樹脂および紡糸用ポリエステル樹脂との混練は、両者が均一に混練することができれば、公知のいずれの混練機を使用してもよい。
【００３３】
前記マスターバッチと再生ポリエステル樹脂および紡糸用ポリエステル樹脂とを混練する際に、酸化防止剤等の添加剤を同時に用いて混練することができる。
さらに、紡糸用ポリエステルと顔料からなるマスターバッチを同時に用いて混練してもよい。
【００３４】
前記ポリエステル樹脂組成物を紡糸して、抗菌性マット用繊維とするには、通常の紡糸方法で製造することができ、そのフィラメント（単糸）の太さは、前記したように２〜５０ｄＴ、好ましくは２〜１０ｄＴである。
【００３５】
溶融紡糸された抗菌性マット用繊維（単糸）の、複数本からなるマルチフィラメントを撚ってなるパイル糸を、基布にタフトして抗菌性のマット主体とする。
前記パイル糸の太さは、通常、１，０００〜２，５００ｄＴである。
その際、前記単糸の１０〜１００倍の太さのモノフィラメントを１本もしくは複数本、該マルチフィラメントと撚ってパイル糸とすることもできる。
【００３６】
前記パイル糸をタフトする基布としては、ポリエステル繊維、ポリアミド繊維、アクリル繊維、ポリオレフィン繊維等の合成繊維からなる織布もしくは不織布が使用される。
マットがダストコントロール用の場合、耐熱性及び寸法安定性が求められることから、その構成繊維は、ポリエステル製であることが好ましい。
織布の場合、その織り方については、平織り、綾織り等限定されるものではない。
【００３７】
パイル糸を基布にタフトする方法としては、タフテッド、フック等の従来の手法が採用される。
その形状は、レベルカット、カットアンドループ、オールループ、ハイカットローカット等限定されるものではない。
タフト密度は、１インチ当たりのゲージ数及びステッチ数は５〜１２、パイル長さは４〜１５ｍｍが好ましい。
【００３８】
この発明の抗菌性マットは、前記のようにパイル糸が基布にタフトされたマット主体を有することを特徴とする。
その際、裏面に滑り止めや型崩れ防止のためバッキング基材として、ＮＢＲゴム、ＮＲ／ＳＢＲ発泡体又はＥＶＡ樹脂などの合成樹脂を用いることが好ましく、特に、耐久性の点からＮＢＲゴムが好ましい。
このバッキング基材には、必要に応じて加硫剤、加硫促進剤、可塑剤、着色剤、老化防止剤、充填剤、分散剤等の公知の添加剤が配合される。
【００３９】
さらに、この発明において、前記バッキング基材に銀系無機抗菌剤又は亜鉛系無機抗菌剤が０．５〜５．０％添加され含有していることが好ましい。
より好ましくは、銀系無機抗菌剤又は亜鉛系無機抗菌剤を、０．５〜３．０質量％含有しているものである。
【００４０】
バッキング基材に添加される抗菌剤としては、前記したポリエステル樹脂組成物に使用されるものとして例示されたものが同じく使用可能である。
以下、この発明の抗菌性マットを、実施例により詳細に説明する。
【実施例１】
【００４１】
＜抗菌剤の調整＞
硫酸ジルコニウムの水溶液と燐酸二水素ナトリウムの水溶液を、ジルコニウムと燐の比が２：３になるように混合することにより沈殿物を生成させ、水酸化ナトリウムの水溶液を用いてｐＨを２に調整した後、水熱状態下、温度１５０℃で２４時間加熱することにより結晶性燐酸ジルコニウムを得た。
この結晶性燐酸ジルコニウムを硝酸銀の水溶液に添加し、室温で４時間攪拌した後、十分に水洗し、乾燥して得た粉末を温度８００℃で４時間焼成した後、軽く粉砕することにより銀系リン酸ジルコニウム抗菌剤を得た。
ＺｎＯ／５５モル％、Ｂ２ Ｏ３ ／２８モル％、Ａｌ２Ｏ３  ／１モル％、Ｎａ２  Ｏ／７モル％およびＳｉＯ２  ／９モル％を混合した原料調合物を温度１，０００〜１，４００℃で加熱溶融しガラスを作成後、得られたガラスをボールミルにて湿式粉砕後して亜鉛系ガラス抗菌剤を得た。
得られた銀系リン酸ジルコニウム抗菌剤３０％と、亜鉛系ガラス抗菌剤７０％をよく混合し、銀系無機抗菌剤と亜鉛系無機抗菌剤の抗菌剤混合物を調製した。
【００４２】
＜ポリエステル樹脂組成物の調整＞
ポリエステル樹脂を８０ｋｇ、加熱して攪拌しながら温度２８０℃に保ち、これに前記で調整した無機系抗菌剤の混合物２０ｋｇを投入し、さらに所定時間攪拌を続けた後、冷却してペレットとした抗菌剤入りマスターバッチ（樹脂組成物）を調製した。
紡糸用ポリエステル樹脂４０ｋｇ、所定量の緑色顔料と前記紡糸用ポリエステル樹脂から調整したマスターバッチ５ｋｇ、再生ポリエステル樹脂５０ｋｇ、前記で調整した抗菌剤入りマスターバッチを５ｋｇ、さらに酸化防止剤を２００ｐｐｍ混合し、ポリエステル樹脂組成物とした。
【００４３】
＜抗菌性マットの作成＞
前記で得たポリエステル樹脂組成物を、通常の溶融紡糸法で５ｄＴの単糸を紡糸し、このものを捲縮加工して１，４４０ｄＴのマルチフィラメントとし、これを２本用い、下撚り１６０回、上撚り１６０回行い、ヒートセットしてパイル糸とした。
このパイル糸を、目付け質量１２０ｇ／ｍ２  のポリエステル製不織布に、ゲージ：１／８インチ（０．３２ｃｍ）、ステッチ：８本／インチ（２．５４ｃｍ）、パイル長：１０ｍｍのカットパイル条件でタフトしてマット主体（原反）を作製した。
このマット主体に、乾燥後の樹脂目付けが８０ｇ／ｍ２  となるように、ＮＢＲラテックスを塗布し、乾燥してパイル抜け防止処理を行った。
このマット主体のＮＢＲラテックス塗布面に、加硫剤および加硫促進剤を含有する厚さ１．５ｍｍのＮＢＲゴムシートを載せ、温度１５０℃で１５分間、５ｋｇ／ｃｍ２  （４９０ｋＰａ）の圧力プレスすることにより接着、加硫を行って、一体型抗菌性ダストコントロールマットを作製した。
【実施例２】
【００４４】
ＮＢＲゴムシートに、亜鉛系ガラス抗菌剤を１質量％配合した以外は、実施例１と同様にして抗菌性ダストコントロールマットを作製した。
【００４５】
＜比較例１＞
銀系／亜鉛系混合抗菌剤の代わりに、銀系無機抗菌剤を用いた以外は、実施例１と同様にして抗菌剤入りのマスターバッチを調製し、このマスターバッチを用いた以外は、実施例１と同様にして抗菌性ダストコントロールマットを作製した。
【００４６】
＜比較例２＞
再生ポリエステル樹脂の代わりに、紡糸用ポリエステルを用いた以外は、実施例１と同様にして抗菌性ダストコントロールマットを作製した。
【００４７】
実施例１及び比較例１〜２で得られた抗菌性ダストコントロールマットについて、抗菌力試験を下記の要領で行い、それらの結果を表１に示した。
【００４８】
＜抗菌力試験１＞
７５ｃｍ×９０ｃｍの各マット、さらにこれらのマットを、アルカリ性洗剤の０．１％水溶液中で１０分間洗濯した。
その後、すすぎ（１０分）、脱水（５分）、乾燥（３０分）する工程を1回とし、これを１００回行ったものそれぞれにつき、ＪＩＳ Ｌ １９０２−２０００８．定量試験に準拠してパイル部分（繊維部分）のみを切り取り、黄色ブドウ球菌を菌種として使用し、抗菌力試験を行った。
【００４９】
【表１】
0005229601.tif 000002
【００５０】
＜抗菌力試験２＞
抗菌力試験１において、試験に供する試験片をパイル部分のみを切り取るのではなく、バッキングごと約２ｃｍ×２ｃｍに切り取り、上部（パイル部分）から菌液を滴下した以外は、抗菌力試験１と同様の操作で試験を行った。その結果を表２に示した。
【００５１】
【表２】
0005229601.tif 000003
【００５２】
抗菌力試験１の評価方法において、繊維評価技術協議会の制菌加工の基準「殺菌活性値0以上に対する適合性」を用いて判断すると、実施例１のマットは洗濯前及び１００回洗濯後も適合となり、抗菌性能を持続している。
一方、比較例１のマットは、洗濯前においてすでに適合しておらず、抗菌性能がないことが判る。
比較例２のマットは、洗濯前では適合するものの、１００回洗濯後は適合しておらず、抗菌性能持続性を有しない。
さらに、抗菌力試験２の評価方法による、マットの形体で試験した場合においても、実施例１と２のマットのみが、殺菌活性値で０以上の効果が洗濯前及び選択後でも得られ、抗菌性能を持続するものである。
【産業上の利用可能性】
【００５３】
この発明の抗菌性マットは、マット作成中に抗菌力が低下せず、無機系抗菌剤が本来持つ、優れた抗菌性を十分に発揮でき、繰り返し洗浄を行ってもその抗菌力が低下しないものであるため、ホテル、デパート、事務所などに限らず、各家庭などでも幅広く利用されるもので、マット製造業に限定されず利用されるものである。
さらに、この発明の抗菌性マットの製造方法においては、原料としてペットボトルなどのリサイクルを可能とする再生ポリエステル樹脂を使用するため、エコロジーの面からもその利用が好ましい。